(57)【特許請求の範囲】
【請求項１】
ポリ（フェニレンエーテル）を２９〜９５．５質量％と；
ポリスチレン含量が５０〜７５質量％であるポリスチレン−ポリ（エチレン−ブチレン）−ポリスチレントリブロックコポリマーを含む第１の水素化ブロックコポリマー（ＨＢＣ１）を４〜５０質量％と；
ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む第２の水素化ブロックコポリマー（ＨＢＣ２）を２〜１０質量％、または
ポリスチレン含量が３３〜４７質量％であるポリスチレン−ポリ（エチレン−ブチレン−スチレン）−ポリスチレントリブロックコポリマー（ＨＢＣ２ｃ）を含む第２の水素化ブロックコポリマー（ＨＢＣ２）を１〜５質量％、または
ポリスチレン含量が２０〜３７質量％であり、質量平均分子量が７０，０００〜１５０，０００ａｍｕであるポリスチレン−ポリ（エチレン−ブチレン）−ポリスチレントリブロックコポリマー（ＨＢＣ２ｄ）を含む第２の水素化ブロックコポリマー（ＨＢＣ２）を１〜２０質量％、または
ポリスチレン含量が３８〜４８質量％であるポリスチレン−ポリ（エチレン−ブチレン）−ポリスチレントリブロックコポリマー（ＨＢＣ２ｅ）を含む第２の水素化ブロックコポリマー（ＨＢＣ２）を０．５〜１５質量％と；
を含む成分を溶融混合した生成物を含む組成物であって；
前記第２の水素化ブロックコポリマーがＨＢＣ２ｂを含む場合、前記第１の水素化ブロックコポリマーと前記第２の水素化ブロックコポリマーが２：１〜４：１の質量比で存在し、かつ溶融混合した成分が、さらに、Ｃ３−Ｃ２４α−ヒドロキシケトンを０．２〜１．５質量％含み、
前記第２の水素化ブロックコポリマーがＨＢＣ２ｃを含む場合、前記第１の水素化ブロックコポリマーと前記第２の水素化ブロックコポリマーが２：１〜１５：１の質量比で存在し、
前記第２の水素化ブロックコポリマーがＨＢＣ２ｄを含む場合、前記第１の水素化ブロックコポリマーと前記第２の水素化ブロックコポリマーが２：１〜７：１の質量比で存在し、但し、前記第１の水素化ブロックコポリマーの量が１０質量％以上である場合、前記第１の水素化ブロックコポリマーと前記第２の水素化ブロックコポリマーの質量比が５：１未満であり、
前記第２の水素化ブロックコポリマーがＨＢＣ２ｅを含む場合、前記第１の水素化ブロックコポリマーと前記第２の水素化ブロックコポリマーが１．２５：１〜２５：１の質量比で存在し、かつ溶融混合した成分が、さらに、Ｃ３−Ｃ２４α−ヒドロキシケトンを０．２〜０．７質量％含み、但し、ＨＢＣ２ｅの量が０．５質量％である場合、前記第１の水素化ブロックコポリマーの量は５質量％超であり、但し、前記第１の水素化ブロックコポリマーとＨＢＣ２ｅとの合計が４６質量％未満であり；
溶融混合した成分がポリオレフィンを０〜０．５質量％含み、
但し、溶融混合した組成物がＨＢＣ２ｂを含む場合、前記ポリ（フェニレンエーテル）の最大量は９４質量％であり、溶融混合した組成物がＨＢＣ２ｃまたはＨＢＣ２ｄを含む場合、前記ポリ（フェニレンエーテル）の最大量は９５質量％であることを特徴とする組成物。
【請求項２】
前記第２の水素化ブロックコポリマーが、ポリスチレン含量が５５〜６５質量％であり、質量平均分子量が１００，０００〜１９０，０００ａｍｕである前記ポリスチレン−ポリ（エチレン−ブチレン−スチレン）−ポリスチレントリブロックコポリマー（ＨＢＣ２ｂ）を含むことを特徴とする請求項１に記載の組成物。
【請求項３】
前記第２の水素化ブロックコポリマーが、ポリスチレン含量が３３〜４７質量％である前記ポリスチレン−ポリ（エチレン−ブチレン−スチレン）−ポリスチレントリブロックコポリマー（ＨＢＣ２ｃ）を含むことを特徴とする請求項１に記載の組成物。
【請求項４】
前記第２の水素化ブロックコポリマーが、ポリスチレン含量が３８〜４８質量％である前記ポリスチレン−ポリ（エチレン−ブチレン）−ポリスチレントリブロックコポリマー（ＨＢＣ２ｅ）を含むことを特徴とする請求項１に記載の組成物。
【請求項５】
前記第１の水素化ブロックコポリマーの質量平均分子量が５０，０００〜２００，０００ａｍｕであることを特徴とする請求項１〜４のいずれか１項に記載の組成物。
【請求項６】
前記第１の水素化ブロックコポリマーが、ポリスチレン含量が５０〜７５質量％である前記ポリスチレン−ポリ（エチレン−ブチレン）−ポリスチレントリブロックコポリマーを１０〜２０質量％含み、かつ５０，０００〜１００，０００ａｍｕの質量平均分子量を有することを特徴とする請求項１〜４のいずれか１項に記載の組成物。
【請求項７】
前記ポリ（フェニレンエーテル）が、クロロホルム中２５℃で測定した固有粘度が０．３〜０．６ｄＬ／ｇであるポリ（２，６−ジメチル−１，４−フェニレンエーテル）を含み；
前記第１の水素化ブロックコポリマーの質量平均分子量が５０，０００〜１００，０００ａｍｕであり；
溶融混合した成分が、さらにベンゾインを含み；
溶融混合した成分が、
前記ポリ（フェニレンエーテル）を７５〜８５質量％と，
前記第１の水素化ブロックコポリマーを１０〜２０質量％と，
前記第２の水素化ブロックコポリマーを１〜５質量％と、
前記ベンゾインを０．３〜０．６質量％と、
を含むことを特徴とする請求項１に記載の組成物。
【請求項８】
請求項１〜７のいずれか１項に記載の組成物を含む物品。
【請求項９】
冷却貯蔵用の容器であることを特徴とする請求項８に記載の物品。
【発明の詳細な説明】
【背景技術】
【０００１】
冷却貯蔵用のプラスチック物品は、衝撃事象の際の破砕を減少させるために低温衝撃強度を要する。プラスチックの衝撃強度は、一般に、温度が低くなるにつれて低下する。Ｂａｌｆｏｕｒらの米国特許出願公開第２０１２／０３０８７５３号明細書には、周囲温度での光学的透明性および衝撃強度の望ましい組み合わせを示すポリ（フェニレンエーテル）組成物が記載されているが、それらの衝撃強度は、低温環境で使用するには時折不適切である。光学的透明性と向上した低温衝撃強度を示すポリ（フェニレンエーテル）組成物が依然として必要とされている。特に、少なくとも６０％の透過率、２０％以下の相関ヘイズ、および少なくとも２０Ｊの−２０℃破壊多軸衝撃エネルギーを示すポリ（フェニレンエーテル）組成物が必要とされている。
【発明の概要】
【０００２】
一実施形態は、ポリ（フェニレンエーテル）を２９〜９５．５質量％と；
ポリスチレン含量が５０〜７５質量％であるポリスチレン−ポリ（エチレン−ブチレン）−ポリスチレントリブロックコポリマーを含む第１の水素化ブロックコポリマーを４〜５０質量％と；
ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含む第２の水素化ブロックコポリマー（ＨＢＣ２）を０．５〜１８質量％、または
ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む第２の水素化ブロックコポリマー（ＨＢＣ２）を２〜１０質量％、または
ポリスチレン含量が３３〜４７質量％であるポリスチレン−ポリ（エチレン−ブチレン−スチレン）−ポリスチレントリブロックコポリマー（ＨＢＣ２ｃ）を含む第２の水素化ブロックコポリマー（ＨＢＣ２）を１〜５質量％、または
ポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む第２の水素化ブロックコポリマー（ＨＢＣ２）を１〜２０質量％、または
ポリスチレン含量が３８〜４８質量％であるポリスチレン−ポリ（エチレン−ブチレン）−ポリスチレントリブロックコポリマー（ＨＢＣ２ｅ）を含む第２の水素化ブロックコポリマー（ＨＢＣ２）を０．５〜１５質量％と；
を含む成分を溶融混合した生成物を含む組成物であって；
前記第２の水素化ブロックコポリマーがＨＢＣ２ａを含む場合、前記第１の水素化ブロックコポリマーと前記第２の水素化ブロックコポリマーが１：１〜１５：１の質量比で存在し、
前記第２の水素化ブロックコポリマーがＨＢＣ２ｂを含む場合、前記第１の水素化ブロックコポリマーと前記第２の水素化ブロックコポリマーが２：１〜４：１の質量比で存在し、かつ溶融混合した成分が、さらに、Ｃ３−Ｃ２４α−ヒドロキシケトンを０．２〜１．５質量％含み、
前記第２の水素化ブロックコポリマーがＨＢＣ２ｃを含む場合、前記第１の水素化ブロックコポリマーと前記第２の水素化ブロックコポリマーが２：１〜１５：１の質量比で存在し、
前記第２の水素化ブロックコポリマーがＨＢＣ２ｄを含む場合、前記第１の水素化ブロックコポリマーと前記第２の水素化ブロックコポリマーが２：１〜７：１の質量比で存在し、但し、前記第１の水素化ブロックコポリマーの量が１０質量％以上である場合、前記第１の水素化ブロックコポリマーと前記第２の水素化ブロックコポリマーの質量比が５：１未満であり、
前記第２の水素化ブロックコポリマーがＨＢＣ２ｅを含む場合、前記第１の水素化ブロックコポリマーと前記第２の水素化ブロックコポリマーが１．２５：１〜２５：１の質量比で存在し、かつ溶融混合した成分が、さらに、Ｃ３−Ｃ２４α−ヒドロキシケトンを０．２〜０．７質量％含み、但し、ＨＢＣ２ｅの量が０．５質量％である場合、前記第１の水素化ブロックコポリマーの量は５質量％超であり、但し、前記第１の水素化ブロックコポリマーとＨＢＣ２ｅとの合計が４６質量％未満であり；
溶融混合した成分がポリオレフィンを０〜０．５質量％含み、
但し、溶融混合した組成物がＨＢＣ２ｂを含む場合、前記ポリ（フェニレンエーテル）の最大量は９４質量％であり、溶融混合した組成物がＨＢＣ２ｃまたはＨＢＣ２ｄを含む場合、前記ポリ（フェニレンエーテル）の最大量は９５質量％であることを特徴とする組成物である。
【０００３】
別の実施形態は、該組成物を含む物品である。
【０００４】
以下、これらの実施形態および他の実施形態を詳細に説明する。
【発明を実施するための形態】
【０００５】
本発明者らは、ポリ（フェニレンエーテル）と、第１の水素化ブロックコポリマー（ＨＢＣ１）と、第２の水素化ブロックコポリマー（ＨＢＣ２）とを特定量含む組成物が、少なくとも６０％の透過率、２０％以下の相関ヘイズおよび少なくとも２０Ｊの−２０℃破壊多軸衝撃エネルギーを併せて示すことを見出した。ＨＢＣ２ａ〜ＨＢＣ２ｅと称される５種の化学的に異なるタイプの第２の水素化ブロックコポリマーが適しており、それぞれ、第１の水素化ブロックコポリマーとの量および比率の異なる組み合わせで用いられる。該組成物が高透過率、低ヘイズ、および−２０℃での高衝撃強度を併せ持つことで、冷蔵庫および冷凍庫のための貯蔵容器等、使用中に低温に曝される物品を成形するのに有用となる。
【０００６】
一実施形態は、ポリ（フェニレンエーテル）を２９〜９５質量％と；
ポリスチレン含量が５０〜７５質量％であるポリスチレン−ポリ（エチレン−ブチレン）−ポリスチレントリブロックコポリマーを含む第１の水素化ブロックコポリマーを４〜５０質量％と；
ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含む第２の水素化ブロックコポリマー（ＨＢＣ２）を０．５〜１８質量％、または
ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む第２の水素化ブロックコポリマー（ＨＢＣ２）を２〜１０質量％、または
ポリスチレン含量が３３〜４７質量％であるポリスチレン−ポリ（エチレン−ブチレン−スチレン）−ポリスチレントリブロックコポリマー（ＨＢＣ２ｃ）を含む第２の水素化ブロックコポリマー（ＨＢＣ２）を１〜５質量％、または
ポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む第２の水素化ブロックコポリマー（ＨＢＣ２）を１〜２０質量％、または
ポリスチレン含量が３８〜４８質量％であるポリスチレン−ポリ（エチレン−ブチレン）−ポリスチレントリブロックコポリマー（ＨＢＣ２ｅ）を含む第２の水素化ブロックコポリマー（ＨＢＣ２）を０．５〜１５質量％と；
を含む成分を溶融混合した生成物を含む組成物であって；
前記第２の水素化ブロックコポリマーがＨＢＣ２ａを含む場合、前記第１の水素化ブロックコポリマーと前記第２の水素化ブロックコポリマーが１：１〜１５：１の質量比で存在し、
前記第２の水素化ブロックコポリマーがＨＢＣ２ｂを含む場合、前記第１の水素化ブロックコポリマーと前記第２の水素化ブロックコポリマーが２：１〜４：１の質量比で存在し、かつ溶融混合した成分が、さらに、Ｃ３−Ｃ２４α−ヒドロキシケトンを０．２〜１．５質量％含み、
前記第２の水素化ブロックコポリマーがＨＢＣ２ｃを含む場合、前記第１の水素化ブロックコポリマーと前記第２の水素化ブロックコポリマーが２：１〜１５：１の質量比で存在し、
前記第２の水素化ブロックコポリマーがＨＢＣ２ｄを含む場合、前記第１の水素化ブロックコポリマーと前記第２の水素化ブロックコポリマーが２：１〜７：１の質量比で存在し、但し、前記第１の水素化ブロックコポリマーの量が１０質量％以上である場合、前記第１の水素化ブロックコポリマーと前記第２の水素化ブロックコポリマーの質量比が５：１未満であり、
前記第２の水素化ブロックコポリマーがＨＢＣ２ｅを含む場合、前記第１の水素化ブロックコポリマーと前記第２の水素化ブロックコポリマーが１．２５：１〜２５：１の質量比で存在し、かつ溶融混合した成分が、さらに、Ｃ３−Ｃ２４α−ヒドロキシケトンを０．２〜０．７質量％含み、但し、ＨＢＣ２ｅの量が０．５質量％である場合、前記第１の水素化ブロックコポリマーの量は５質量％超であり、但し、前記第１の水素化ブロックコポリマーとＨＢＣ２ｅとの合計が４６質量％未満であり；
溶融混合した成分がポリオレフィンを０〜０．５質量％含み、
但し、溶融混合した組成物がＨＢＣ２ｂを含む場合、前記ポリ（フェニレンエーテル）の最大量は９４質量％であり、溶融混合した組成物がＨＢＣ２ｃまたはＨＢＣ２ｄを含む場合、前記ポリ（フェニレンエーテル）の最大量は９５質量％であることを特徴とする組成物である。
【０００７】
該組成物は一般に、２０％以下の相関ヘイズ値、６０％以上の透過率値、および２０Ｊ以上の−２０℃破壊多軸衝撃エネルギー値を示し、相関ヘイズおよび透過率は３．１７５ｍｍの試料厚さで求められたものである。相関ヘイズおよび透過率の測定値は、３．１７５ｍｍ（０．１２５ｉｎ）厚さのＡＳＴＭダイナタップディスクを用いて求められ、Ｇｒｅｔａｇ  Ｍａｃｂｅｔｈ  Ｃｏｌｏｒ−Ｅｙｅ（商標）７０００Ａ分光光度計で測定されたものである。透過率値は、１９３１  ＣＩＥ  ＸＹＺ色空間についてのＹ三刺激値に対応する。破壊多軸衝撃エネルギー値は、ＡＳＴＭ  Ｄ  ３７６３−１０に準拠し、試験速度３．３ｍ／ｓおよび試料厚さ３．１７５ｍｍで、−２０℃で求められたものである。一部の実施形態では、該組成物は、２〜２０％の相関ヘイズ値、６０〜８５％の透過率値、および２０〜７５Ｊの−２０℃破壊多軸衝撃エネルギー値を示す。一部の実施形態では、該組成物は、３〜１０％の相関ヘイズ値、７０〜８５％の透過率値、および５０〜７５Ｊの−２０℃破壊多軸衝撃エネルギー値を示す。
【０００８】
溶融混合した成分は、ポリ（フェニレンエーテル）を含む。適したポリ（フェニレンエーテル）としては、下式を有する繰り返し構造単位を含むものが挙げられる。
【化１】
0006285041.tif 000002
式中、Ｚ１はそれぞれ独立に、ハロゲン、非置換または置換Ｃ１−Ｃ１２ヒドロカルビル（但し、該ヒドロカルビル基は第三級ヒドロカルビルではない）、Ｃ１−Ｃ１２ヒドロカルビルチオ、Ｃ１−Ｃ１２ヒドロカルビルオキシ、または少なくとも２つの炭素原子がハロゲンと酸素原子を分離しているＣ２−Ｃ１２ハロヒドロカルビルオキシであり；Ｚ２はそれぞれ独立に、水素、ハロゲン、非置換または置換Ｃ１−Ｃ１２ヒドロカルビル（但し、ヒドロカルビル基は第三級ヒドロカルビルではない）、Ｃ１−Ｃ１２ヒドロカルビルチオ、Ｃ１−Ｃ１２ヒドロカルビルオキシ、または少なくとも２つの炭素原子がハロゲンと酸素原子を分離しているＣ２−Ｃ１２ハロヒドロカルビルオキシである。本明細書での「ヒドロカルビル」は、単独であるいは別の用語の接頭辞、接尾辞またはフラグメントとして使用されたとしても、炭素と水素だけを含有する残基を指す。該残基は、脂肪族または芳香族、直鎖、環式、二環式、分岐鎖、飽和あるいは不飽和であってもよい。それはまた、脂肪族、芳香族、直鎖、環式、二環式、分岐鎖、飽和および不飽和の炭化水素部分の組み合わせを含んでいてもよい。しかしながら、該ヒドロカルビル残基が置換と記載された場合、置換された残基の炭素員および水素員以外にヘテロ原子を含み得る。このように、置換と具体的に記載された場合、置換と具体的に記載された場合、該ヒドロカルビル残基は、カルボニル基、アミノ基またはヒドロキシル基等の１つ以上も含有し得、また、ヒドロカルビル残基の骨格内にヘテロ原子を含み得る。一例として、Ｚ１が、３，５−ジメチル−１，４−フェニル基と酸化重合触媒のジ−ｎ−ブチルアミン成分との反応によって形成されたジ−ｎ−ブチルアミノメチル基であり得る。
【０００９】
一部の実施形態では、Ｕｂｂｅｌｏｈｄｅ粘度計によって、クロロホルム中２５℃で測定した、ポリ（フェニレンエーテル）の固有粘度が０．２５〜１ｄＬ／ｇである。この範囲内で、ポリ（フェニレンエーテル）の固有粘度は０．３〜０．６ｄＬ／ｇ、より具体的には０．３５〜０．５５ｄＬ／ｇ、さらにより具体的には０．４〜０．５ｄＬ／ｇであり得る。
【００１０】
一部の実施形態では、ポリ（フェニレンエーテル）は、２，６−ジメチル−１，４−フェニレンエーテル単位、２，３，６−トリメチル−１，４−フェニレンエーテル単位、またはこれらの組み合わせを含む。一部の実施形態では、ポリ（フェニレンエーテル）は、ポリ（２，６−ジメチル−１，４−フェニレンエーテル）を含む。一部の実施形態では、ポリ（フェニレンエーテル）は、Ｕｂｂｅｌｏｈｄｅ粘度計によって、クロロホルム中２５℃で測定した固有粘度が０．３〜０．６ｄＬ／ｇ、具体的には０．３５〜０．５ｄＬ／ｇであるポリ（２，６−ジメチル−１，４−フェニレンエーテル）を含む。
【００１１】
ポリ（フェニレンエーテル）は、典型的にはヒドロキシル基に対してオルト位に位置した１または複数のアミノアルキル含有末端基を有する分子を含むことができる。また、多くの場合、典型的にはテトラメチルジフェノキノン副生物が存在する２，６−ジメチルフェノール含有反応混合物から得られたテトラメチルジフェノキノン（ＴＭＤＱ）末端基が存在する。ポリ（フェニレンエーテル）は、ホモポリマー、ランダムコポリマー、ブロックコポリマー、グラフトコポリマー、またはイオノマー、並びにこれらの組み合わせの形態であり得る。
【００１２】
溶融混合した成分は、その合計質量（組成物の合計質量に等しい）に対してポリ（フェニレンエーテル）を２９〜９５．５質量％の量で含む。この範囲内で、ポリ（フェニレンエーテル）の量は、４０〜９５質量％、具体的には６０〜９５質量％、具体的には７５〜９３質量％であり得る。また、ポリ（フェニレンエーテル）量の上限が、他の成分の最小量によって決定づけられることが理解される。それ故に、９５．５質量％の上限は、ＨＢＣ２ａおよびＨＢＣ２ｅの最小量０．５質量％での使用に適用する。９５質量％の上限は、ＨＢＣ２ｃおよびＨＢＣ２ｄの最小量１質量％での使用に適用する。９４質量％の上限は、ＨＢＣ２ｂの最小量２質量％での使用に適用する。
【００１３】
ポリ（フェニレンエーテル）に加えて、溶融混合した成分は、第１の水素化ブロックコポリマー（ＨＢＣ１）と第２の水素化ブロックコポリマー（ＨＢＣ２）とを含み、ここで、第２の水素化ブロックコポリマーは、５種類のいずれかであり得る。第１の水素化ブロックコポリマーと、５種類の第２の水素化ブロックコポリマーとは、それぞれ、分子構造（ポリスチレン−ポリ（エチレン−ブチレン）−ポリスチレン対ポリスチレン−ポリ（エチレン−ブチレン−スチレン）−ポリスチレン）、ポリスチレン含量、質量平均分子量、または前述したものの２つもしくは３つの組み合わせによって、残りのものと区別される。供給元によって特定されていない場合、分子構造およびポリスチレン含量は、１Ｈまたは１３Ｃ核磁気共鳴分光法によって求めることができ、質量平均分子量は、ポリスチレン標準を用いるゲル浸透クロマトグラフィーによって求めることができる。水素化ブロックコポリマーの調製方法は既知であり、当業者であれば合成条件を改変して、分子構造、ポリスチレン含量および質量平均分子量を制御できる。本明細書に記載の水素化ブロックコポリマーの各タイプの種は、現在市販されている。
【００１４】
第１の水素化ブロックコポリマー（ＨＢＣ１）は、ポリスチレン含量が５０〜７５質量％であるポリスチレン−ポリ（エチレン−ブチレン）−ポリスチレントリブロックコポリマーを含む。この範囲内で、第１の水素化ブロックコポリマーのポリスチレン含量は６０〜７５質量％、具体的には６２〜７２質量％であり得る。一部の実施形態では、ＨＢＣ１の質量平均分子量は５０，０００〜２００，０００ａｍｕである。この範囲内で、ＨＢＣ１の質量平均分子量は、５０，０００〜１５０，０００ａｍｕ、具体的には５０，０００〜１００，０００ａｍｕであり得る。一部の実施形態では、第１の水素化ブロックコポリマーは、ポリスチレン含量が５０〜７５質量％であるポリスチレン−ポリ（エチレン−ブチレン）−ポリスチレントリブロックコポリマーからなる。一部の実施形態では、ＨＢＣ１は、ポリスチレン含量が５０〜７５質量％であるポリスチレン−ポリ（エチレン−ブチレン）−ポリスチレントリブロックコポリマーを１０〜２０質量％含み、５０，０００〜１００，０００ａｍｕの質量平均分子量を有する。第１の水素化ブロックコポリマーの例としては、Ａｓａｈｉ  Ｋａｓｅｉ  Ｅｌａｓｔｏｍｅｒ社から入手できるＴＵＦＴＥＣ（商標）Ｈ１０４３樹脂がある。
【００１５】
溶融混合した成分は、その合計質量に対して、第１の水素化ブロックコポリマーを４〜５０質量％の量で含む。この範囲内で、第１の水素化ブロックコポリマーの量は、５〜５０質量％、具体的には７〜３０質量％、具体的には１０〜２０質量％であり得る。
【００１６】
上述したように、５種類の第２の水素化ブロックコポリマーがある。これらのうち最初のものは、ＨＢＣ２ａと称され、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマーである。ポリスチレン−ポリ（エチレン−ブチレン−スチレン）−ポリスチレントリブロックコポリマーは、制御分布ブロックコポリマーとしても既知のテーパードブロックコポリマーである。このようなコポリマーの合成は、例えば、Ｈａｎｄｌｉｎらの米国特許出願公開第２００３／０１８１５８４号公報に記載されている。ポリスチレン含量は、５０〜６５質量％の範囲内で、ＨＢＣ２ａの質量に対して５２〜６３質量％、具体的には５４〜６１質量％、であり得る。質量平均分子量は、２００，０００〜４００，０００ａｍｕの範囲内で、２００，０００〜３００，０００ａｍｕであり得る。市販のＨＢＣ２ａの例としては、Ｋｒａｔｏｎ  Ｐｅｒｆｏｒｍａｎｃｅ  Ｐｏｌｙｍｅｒｓ社から入手できるＫＲＡＴＯＮ（商標）Ａ１５３５がある。
【００１７】
溶融混合した成分の１つとして利用する場合、ＨＢＣ２ａの使用量は、溶融混合した成分の合計質量に対して０．５〜１８質量％である。この範囲内で、ＨＢＣ２ａの量は１〜１０質量％、具体的には１〜５質量％、より具体的には１〜３質量％であり得る。望ましい光学的特性および延性特性を達成するためには、ＨＢＣ１とＨＢＣ２ａとの質量比は、１：１〜１５：１である。この範囲内で、該質量比は１．５：１〜１５：１、具体的には５：１〜１４：１であり得る。
【００１８】
第２の水素化ブロックコポリマーの次のタイプは、ＨＢＣ２ｂと称され、ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマーである。ポリスチレン含量は、５５〜６５質量％の範囲内で、ＨＢＣ２ｂの質量に対して５７〜６３質量％であり得る。質量平均分子量は、１００，０００〜１９０，０００ａｍｕの範囲内で、１４０，０００〜１８０，０００ａｍｕであり得る。市販のＨＢＣ２ｂの例としては、Ｋｒａｔｏｎ  Ｐｅｒｆｏｒｍａｎｃｅ  Ｐｏｌｙｍｅｒｓ社から入手できるＫＲＡＴＯＮ（商標）Ａ１５３７がある。
【００１９】
溶融混合した成分の１つとして利用する場合、ＨＢＣ２ｂの使用量は、溶融混合した成分の合計質量に対して２〜１０質量％である。この範囲内で、ＨＢＣ２ｂの量は２〜８質量％、具体的には２〜６質量％であり得る。ＨＢＣ２ｂが存在する場合、ポリ（フェニレンエーテル）の最大量は９４質量％である。望ましい光学的特性および延性特性を達成するためには、ＨＢＣ１とＨＢＣ２ｂとの質量比は、２：１〜４：１である。この範囲内で、該質量比は３：１〜４：１であり得る。
【００２０】
ＨＢＣ２ｂが溶融混合した成分の１つである場合、それは、望ましいヘイズおよび透過率を達成するために、０．２〜１．５質量％のＣ３−Ｃ２４α−ヒドロキシケトンと組み合わせて使用される。Ｃ３−Ｃ２４α−ヒドロキシケトンの例としては、ヒドロキシアセトン（１−ヒドロキシ−２−プロパノン；ケミカル・アブストラクツ・サービス（ＣＡＳ）登録番号１１６−０９−６）、アセトイン（３−ヒドロキシ−２−ブタノン；ＣＡＳ登録番号５１３−８６−０）、２−ヒドロキシアセトフェノン（ＣＡＳ登録番号５２８−２４−１）、ベンゾイン（２−ヒドロキシ−２−フェニルアセトフェノン，ＣＡＳ登録番号１１９−５３−９）、２−ヒドロキシ−１−フェニル−２−ｐ−トリル−エタノン（ＣＡＳ登録番号２４３１−０２−９）、およびこれらの組み合わせが挙げられる。一部の実施形態では、Ｃ３−Ｃ２４α−ヒドロキシケトンは、ベンゾインを含む。Ｃ３−Ｃ２４α−ヒドロキシケトンの量は、溶融混合した成分の合計質量に対して、０．２〜１．５質量％の範囲内で、０．２〜１質量％、具体的には０．３〜０．６質量％であり得る。
【００２１】
第２の水素化ブロックコポリマーの次のタイプは、ＨＢＣ２ｃと称され、ポリスチレン含量が３３〜４７質量％であるポリスチレン−ポリ（エチレン−ブチレン−スチレン）−ポリスチレントリブロックコポリマーである。３３〜４７質量％の範囲内で、ポリスチレン含量は、ＨＢＣ２ｃの質量に対して３４〜４６質量％、具体的には３５〜４５質量％であり得る。市販のＨＢＣ２ｃの例としては、Ｋｒａｔｏｎ  Ｐｅｒｆｏｒｍａｎｃｅ  Ｐｏｌｙｍｅｒｓ社から入手できるＫＲＡＴＯＮ（商標）Ａ１５３６がある。一部の実施形態では、ＨＢＣ２ｃの質量平均分子量は１００，０００〜２００，０００ａｍｕ、具体的には１２０，０００〜１８０，０００ａｍｕである。
【００２２】
溶融混合した成分の１つとして利用する場合、ＨＢＣ２ｃの使用量は、溶融混合した成分の合計質量に対して１〜５質量％である。この範囲内で、ＨＢＣ２ｃの量は１〜４質量％、具体的には１〜３質量％であり得る。ＨＢＣ２ｃが存在する場合、ポリ（フェニレンエーテル）の最大量は９５質量％である。望ましい光学的特性および延性特性を達成するためには、ＨＢＣ１とＨＢＣ２ｃとの比は２：１〜１５：１である。この範囲内で、該比は３：１〜１５：１、具体的には４：１〜１０：１であり得る。
【００２３】
第２の水素化ブロックコポリマーの次のタイプは、ＨＢＣ２ｄと称され、ポリスチレン含量が２０〜３７質量％であり、質量平均分子量が５０，０００〜２００，０００ａｍｕであるポリスチレン−ポリ（エチレン−ブチレン）−ポリスチレントリブロックコポリマーである。ポリスチレン含量は、２０〜３７質量％の範囲内で、ＨＢＣ２ｄの質量に対して２５〜３５質量％、具体的には２６〜３３質量％であり得る。５０，０００〜２００，０００の範囲内で、質量平均分子量は７０，０００〜１５０，０００ａｍｕであり得る。市販のＨＢＣ２ｄの例としては、Ｋｒａｔｏｎ  Ｐｅｒｆｏｒｍａｎｃｅ  Ｐｏｌｙｍｅｒｓ社から入手できるＫＲＡＴＯＮ（商標）Ｇ１６５０およびＫＲＡＴＯＮ（商標）Ｇ１６５２；Ｄｙｎａｓｏｌ社から入手できるＣＡＬＰＲＥＮＥ（商標）Ｈ６１２０；Ｋｕｒａｒａｙ社から入手できるＳＥＰＴＯＮ（商標）８００４；ＬＣＹ社のＳＥＢＳ９５５０；並びにＴＳＲＣ社のＳＥＢＳ６１５０が挙げられる。
【００２４】
溶融混合した成分の１つとして利用する場合、ＨＢＣ２ｄの使用量は、溶融混合した成分の合計質量に対して１〜２０質量％である。この範囲内で、ＨＢＣ２ｄの量は２〜１０質量％、具体的には２〜６質量％であり得る。ＨＢＣ２ｄが存在する場合、ポリ（フェニレンエーテル）の最大量は９５質量％である。望ましい光学的特性および延性特性を達成するためには、ＨＢＣ１とＨＢＣ２ｄとの比は、２：１〜７：１である。この範囲内で、該比は２：１〜６：１、具体的には２．５：１〜５：１であり得る。しかしながら、第１の水素化ブロックコポリマーの量が１０質量％以上である場合、ＨＢＣ１とＨＢＣ２ｄとの質量比は５：１未満である。
【００２５】
第２の水素化ブロックコポリマーの最後のタイプは、ＨＢＣ２ｅと称され、ポリスチレン含量が３８〜４８質量％であるポリスチレン−ポリ（エチレン−ブチレン）−ポリスチレントリブロックコポリマーである。３８〜４８質量％の範囲内で、ポリスチレン含量は、ＨＢＣ２ｅの質量に対して３８〜４６質量％、具体的には３９〜４６質量％であり得る。一部の実施形態では、ＨＢＣ２ｅの質量平均分子量は５０，０００〜１５０，０００ａｍｕである。この範囲内で、質量平均分子量は、７０，０００〜１２０，０００ａｍｕであり得る。市販のＨＢＣ２ｅの例としては、Ａｓａｈｉ  Ｋａｓｅｉ  Ｅｌａｓｔｏｍｅｒｓ社から入手できるＴＵＦＴＥＣ（商標）Ｈ１０５１がある。
【００２６】
溶融混合した成分の１つとして利用する場合、ＨＢＣ２ｅの使用量は、溶融混合した成分の合計質量に対して０．５〜１５質量％である。この範囲内で、ＨＢＣ２ｅの量は２〜１５質量％、具体的には６〜１４質量％であり得る。望ましい光学的特性および延性特性を達成するためには、ＨＢＣ１とＨＢＣ２ｅとの比は、１.２５：１〜２５：１である。この範囲内で、該比は、１．２５：１〜１０：１、具体的には２．５：１〜５：１であり得る。
【００２７】
ＨＢＣ２ｅが溶融混合した成分の１つである場合、望ましいヘイズおよび透過率を達成するために、それは、０．２〜０．７質量％のＣ３−Ｃ２４α−ヒドロキシケトンと組み合わせて使用される。この範囲内で、Ｃ３−Ｃ２４α−ヒドロキシケトンの量は、０．３〜０．６質量％であり得る。しかしながら、ＨＢＣ２ｅの量が０．５質量％である場合、ＨＢＣ１の量は５質量％超である。また、ＨＢＣ１およびＨＢＣ２ｅの合計は４６質量％未満である。
【００２８】
ＨＢＣ２ａ、ＨＢＣ２ｂ、ＨＢＣ２ｃ、ＨＢＣ２ｄおよびＨＢＣ２ｅを一度に１つ使用するとして説明したが、これらの第２のブロックコポリマーの２つ以上の組み合わせを使用できることが理解される。
【００２９】
溶融混合した成分はポリオレフィンを０〜０．５質量％含む。一部の実施形態では、ポリオレフィンを含まない。本明細書でポリオレフィンは、Ｃ２−Ｃ２０オレフィンからなるモノマーの重合生成物であるポリマーを指す。
【００３０】
上記の通り、望ましいヘイズおよび透過率を達成するためには、ＨＢＣ２ｂまたはＨＢＣ２ｅの使用と共に、Ｃ３−Ｃ２４α−ヒドロキシケトンを使用する。また、Ｃ３−Ｃ２４α−ヒドロキシケトンは、任意に、ＨＢＣ２ａ、ＨＢＣ２ｃまたはＨＢＣ２ｄと組み合わせて使用できる。Ｃ３−Ｃ２４α−ヒドロキシケトンが存在する場合、溶融混合した成分の合計質量に対して０．２〜１．５質量％、具体的には０．２〜１質量％、より具体的には０．３〜０．６質量％の量で使用される。一部の実施形態では、Ｃ３−Ｃ２４α−ヒドロキシケトンはベンゾインである。
【００３１】
溶融混合した成分は、任意に、さらに炭化水素樹脂を含む。本明細書での「炭化水素樹脂」は、脂肪族炭化水素樹脂、水素化脂肪族炭化水素樹脂、脂肪族／芳香族炭化水素樹脂、水素化脂肪族／芳香族炭化水素樹脂、脂環式炭化水素樹脂、水素化脂環式樹脂、脂環式／芳香族炭化水素樹脂、水素化脂環式／芳香族炭化水素樹脂、水素化芳香族炭化水素樹脂、テルペン樹脂、水素化テルペン樹脂、テルペン−フェノール樹脂、ロジン、水素化ロジン、ロジンエステル、水素化ロジンエステル、またはこれらの組み合わせを指す。一部の実施形態では、炭化水素樹脂の軟化点は１２０〜１５５℃である。このような樹脂は、存在する場合、溶融混合した成分の合計質量に対して１〜１５質量％の量で使用できる。代わりに、炭化水素樹脂を最小限にできるか、または除くことができる。したがって、一部の実施形態では、溶融混合した成分は、炭化水素樹脂を０〜１質量％含む。一部の実施形態では、溶融混合した成分は、炭化水素樹脂を含まない。
【００３２】
溶融混合した成分は、任意に、熱可塑性プラスチック分野にて既知の１つ以上の添加剤をさらに含んでもよい。例えば、溶融混合した成分は、任意に、安定剤、離型剤、滑剤、加工助剤、難燃剤、ドリップ防止剤、核剤、ＵＶブロッカー、染料、顔料、酸化防止剤、帯電防止剤、発泡剤、鉱油、金属不活性化剤、ブロッキング防止剤、およびこれらの組み合わせから選択される添加剤をさらに含んでもよい。このような添加剤は、存在する場合、該組成物の望ましい透過率、ヘイズおよび低温多軸衝撃特性を実質的に損なわない量で使用される。すべて添加剤の合計量は、溶融混合した成分の合計質量に対して、典型的には５質量％以下、具体的には２質量％以下、より具体的には１質量％以下である。これらの添加剤のいずれか、またはすべてが、任意に、溶融混合した成分に含まれない。添加剤をポリオレフィンと見なすことができる限り、その量は、溶融混合した成分がポリオレフィンを０〜０．５質量％含むという一般要件によって制限される。
【００３３】
溶融混合した成分は、上記のもの以外の成分を最小限にしてもよく、または含まなくてもよい。例えば、一部の実施形態では、溶融混合した成分は、エチレン性不飽和ゴムを０〜１質量％含む。エチレン性不飽和ゴムとしては、ポリブタジエンおよびポリイソプレンが挙げられ、それらの量への貢献は、それぞれのホモポリマー、ランダムコポリマー（例えば、スチレンとの、またはスチレンとアクリロニトリルとの）、グラフトコポリマー（例えば、高衝撃ポリスチレンとしても既知のゴム変性ポリスチレン）、およびブロックコポリマー（例えば、ブタジエンとスチレンとの非水素化および一部水素化ブロックコポリマーおよびイソプレンとスチレンとの非水素化および一部水素化ブロックコポリマー）に由来してもよい。一部の実施形態では、溶融混合した成分はエチレン性不飽和ゴムを含まない。
【００３４】
最小限にしてもよく、または含まなくてもよい別の成分はホモポリスチレンである。したがって、一部の実施形態では、溶融混合した成分は、アタクチックホモポリスチレン、イソタクチックホモポリスチレン、シンジオタクチックホモポリスチレンおよびこれらの組み合わせを含めたホモポリスチレンを０〜２質量％、具体的には０〜１質量％含む。一部の実施形態では、溶融混合した成分はホモポリスチレンを含まない。
【００３５】
最小限にしてもよく、または含まなくてもよい別の成分は、アルケニル芳香族モノマーと共役ジエンとのラジアルブロックコポリマーである。したがって、一部の実施形態では、溶融混合した成分は、アルケニル芳香族モノマーと共役ジエンとのラジアルブロックコポリマーを０〜１質量％含む。一部の実施形態では、溶融混合した成分は、アルケニル芳香族モノマーと共役ジエンとのラジアルブロックコポリマーを含まない。
【００３６】
最小限にしてもよく、または含まなくてもよい別の成分は、質量平均分子量が２００，０００ａｍｕを超えるポリスチレン−ポリ（エチレン−ブチレン）−ポリスチレントリブロックコポリマーである。後述の実施例によって実証されるように、このようなトリブロックコポリマーは、該組成物の望ましい特性を損なうおそれがある。一部の実施形態では、溶融混合した成分は、質量平均分子量が２００，０００ａｍｕを超えるポリスチレン−ポリ（エチレン−ブチレン）−ポリスチレントリブロックコポリマーを０〜１質量％含む。一部の実施形態では、溶融混合した成分は、質量平均分子量が２００，０００ａｍｕを超えるポリスチレン−ポリ（エチレン−ブチレン）−ポリスチレントリブロックコポリマーを含まない。
【００３７】
最小限にしてもよく、または含まなくてもよい別の成分は充填材であり、該充填材としては、補強充填材（ガラス繊維、タルクおよびマイカ等）および非補強充填材（シリカおよびアルミナ等）が挙げられ、これらは透過率を低下させ、ヘイズを上昇させる傾向がある。したがって、一部の実施形態では、溶融混合した成分は、充填材を０〜１質量％含む。一部の実施形態では、溶融混合した成分は充填材を含まない。
【００３８】
一部の実施形態では、溶融混合した成分はポリアミドを含まない。一部の実施形態では、溶融混合した成分はポリエステルを含まない。
【００３９】
一部の実施形態、特に、該組成物を食品および飲料の容器の成形に使用する実施形態では、溶融混合した成分は、有機リン酸エステルを０〜１質量％含む。一部の実施形態では、溶融混合した成分は有機リン酸エステルを含まない。一部の実施形態では、溶融混合した成分は難燃剤を含まない。
【００４０】
該組成物の非常に好ましい実施形態では、ポリ（フェニレンエーテル）は、クロロホルム中２５℃で測定した固有粘度が０．３〜０．６ｄＬ／ｇであるポリ（２，６−ジメチル−１，４−フェニレンエーテル）を含み；第１の水素化ブロックコポリマーのポリスチレン含量が６０〜７５質量％であり、質量平均分子量が５０，０００〜１００，０００ａｍｕであり；第２の水素化ブロックコポリマーが、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含み、第１の水素化ブロックコポリマーと第２の水素化ブロックコポリマーが５：１〜１４：１の質量比で存在し；溶融混合した成分が、さらに、ベンゾインを含み；溶融混合した成分は、ポリ（フェニレンエーテル）を７５〜８５質量％と、第１の水素化ブロックコポリマーを１０〜２０質量％と、第２の水素化ブロックコポリマーを１〜５質量％と、ベンゾインを０．３〜０．６質量％と、を含む。
【００４１】
該組成物は、該組成物の成分を溶融混合または溶融混練することによって調製できる。溶融混合または溶融混練は、リボンブレンダー、ＨＥＮＳＣＨＥＬ（商標）ミキサー、ＢＡＮＢＵＲＹ（商標）ミキサー、ドラムタンブラー、単軸スクリュー押出機、二軸スクリュー押出機、多軸スクリュー押出機、コニーダーなどの通常の機器を用いて行うことができる。例えば、本組成物は、二軸スクリュー押出機内で、２７０〜３１０℃、具体的には２８０〜３００℃の温度で成分を溶融混合することによって調製できる。
【００４２】
該組成物は、物品、特に冷却貯蔵用容器の成形に有用である。容器は、食品または飲料の容器であり得る。冷却貯蔵の温度は、例えば、１０〜−２０℃であり得る。該組成物の高透過率および低ヘイズによって、容器内容物の識別が容易となり、低温での高衝撃強度によって、不慮の落下または他の衝撃の際の破損が減少する。このような物品を形成するのに適した方法としては、単層および多層のシート押出、射出成形、ブロー成形、フィルム押出、異型押出、引き抜き成形、圧縮成形、熱成形、加圧成形、ハイドロフォーミング、真空成形などが挙げられる。成形物品の製造方法を組み合わせることができる。
【００４３】
本発明は、少なくとも以下の実施形態を包含する。
【００４４】
実施形態１：
ポリ（フェニレンエーテル）を２９〜９５．５質量％と；
ポリスチレン含量が５０〜７５質量％であるポリスチレン−ポリ（エチレン−ブチレン）−ポリスチレントリブロックコポリマーを含む第１の水素化ブロックコポリマー（ＨＢＣ１）を４〜５０質量％と；
ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含む第２の水素化ブロックコポリマー（ＨＢＣ２）を０．５〜１８質量％、または
ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む第２の水素化ブロックコポリマー（ＨＢＣ２）を２〜１０質量％、または
ポリスチレン含量が３３〜４７質量％であるポリスチレン−ポリ（エチレン−ブチレン−スチレン）−ポリスチレントリブロックコポリマー（ＨＢＣ２ｃ）を含む第２の水素化ブロックコポリマー（ＨＢＣ２）を１〜５質量％、または
ポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む第２の水素化ブロックコポリマー（ＨＢＣ２）を１〜２０質量％、または
ポリスチレン含量が３８〜４８質量％であるポリスチレン−ポリ（エチレン−ブチレン）−ポリスチレントリブロックコポリマー（ＨＢＣ２ｅ）を含む第２の水素化ブロックコポリマー（ＨＢＣ２）を０．５〜１５質量％と；
を含む成分を溶融混合した生成物を含む組成物であって；
前記第２の水素化ブロックコポリマーが、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含む場合、前記第１の水素化ブロックコポリマーと前記第２の水素化ブロックコポリマーが１：１〜１５：１の質量比で存在し、
前記第２の水素化ブロックコポリマーが、ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む場合、前記第１の水素化ブロックコポリマーと前記第２の水素化ブロックコポリマーが２：１〜４：１の質量比で存在し、かつ溶融混合した成分が、さらに、Ｃ３−Ｃ２４α−ヒドロキシケトンを０．２〜１．５質量％含み、
前記第２の水素化ブロックコポリマーが、ポリスチレン含量が３３〜４７質量％であるポリスチレン−ポリ（エチレン−ブチレン−スチレン）−ポリスチレントリブロックコポリマー（ＨＢＣ２ｃ）を含む場合、前記第１の水素化ブロックコポリマーと前記第２の水素化ブロックコポリマーが２：１〜１５：１の質量比で存在し、
前記第２の水素化ブロックコポリマーが、ポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む場合、前記第１の水素化ブロックコポリマーと前記第２の水素化ブロックコポリマーが２：１〜７：１の質量比で存在し、但し、前記第１の水素化ブロックコポリマーの量が１０質量％以上である場合、前記第１の水素化ブロックコポリマーと前記第２の水素化ブロックコポリマーの質量比が５：１未満であり、
前記第２の水素化ブロックコポリマーがポリスチレン含量が３８〜４８質量％であるポリスチレン−ポリ（エチレン−ブチレン）−ポリスチレントリブロックコポリマー（ＨＢＣ２ｅ）を含む場合、前記第１の水素化ブロックコポリマーと前記第２の水素化ブロックコポリマーが１．２５：１〜２５：１の質量比で存在し、かつ溶融混合した成分が、さらに、Ｃ３−Ｃ２４α−ヒドロキシケトンを０．２〜０．７質量％含み、但し、ポリスチレン含量が３８〜４８質量％であるポリスチレン−ポリ（エチレン−ブチレン）−ポリスチレントリブロックコポリマーの量が０．５質量％である場合、前記第１の水素化ブロックコポリマーの量は５質量％超であり、但し、前記第１の水素化ブロックコポリマーとポリスチレン含量が３８〜４８質量％である前記ポリスチレン−ポリ（エチレン−ブチレン）−ポリスチレントリブロックコポリマーとの合計が４６質量％未満であり；
溶融混合した成分がポリオレフィンを０〜０．５質量％含み、
但し、溶融混合した組成物がＨＢＣ２ｂを含む場合、前記ポリ（フェニレンエーテル）の最大量は９４質量％であり、溶融混合した組成物がＨＢＣ２ｃまたはＨＢＣ２ｄを含む場合、前記ポリ（フェニレンエーテル）の最大量は９５質量％であることを特徴とする組成物。
【００４５】
実施形態２：
２０％以下の相関ヘイズ値、６０％以上の透過率値、および２０Ｊ以上の−２０℃破壊多軸衝撃エネルギー値を示し、前記相関ヘイズおよび前記透過率が３．１７５ｍｍの試料厚さで求められたものである実施形態１の組成物。
【００４６】
実施形態３：
第２の水素化ブロックコポリマーが、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）、またはポリスチレン含量が３３〜４７質量％であるポリスチレン−ポリ（エチレン−ブチレン−スチレン）−ポリスチレントリブロックコポリマー（ＨＢＣ２ｃ）、またはポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む場合、溶融混合した成分が、さらに、Ｃ３−Ｃ２４α−ヒドロキシケトンを０．２〜１．５質量％含む実施形態１または２の組成物。
【００４７】
実施形態４：
溶融混合した成分が、ポリ（フェニレンエーテル）を７５〜９３質量％含む実施形態１〜３のいずれかの組成物。
【００４８】
実施形態５：
第２の水素化ブロックコポリマーが、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマー（ＨＢＣ２ａ）を含む実施形態１〜４のいずれかの組成物。
【００４９】
実施形態６：
第２の水素化ブロックコポリマーが、ポリスチレン含量が５５〜６５質量％であり、質量平均分子量が１００，０００〜１９０，０００ａｍｕであるポリスチレン−ポリ（エチレン−ブチレン−スチレン）−ポリスチレントリブロックコポリマー（ＨＢＣ２ｂ）を含む実施形態１〜４のいずれかの組成物。
【００５０】
実施形態７：
第２の水素化ブロックコポリマーが、ポリスチレン含量が３３〜４７質量％であるポリスチレン−ポリ（エチレン−ブチレン−スチレン）−ポリスチレントリブロックコポリマー（ＨＢＣ２ｃ）を含む実施形態１〜４のいずれかの組成物。
【００５１】
実施形態８：
第２の水素化ブロックコポリマーが、ポリスチレン含量が２０〜３７質量％であり、質量平均分子量が５０，０００〜２００，０００ａｍｕであるポリスチレン−ポリ（エチレン−ブチレン）−ポリスチレントリブロックコポリマー（ＨＢＣ２ｄ）を含む実施形態１〜４のいずれかの組成物。
【００５２】
実施形態９：
第２の水素化ブロックコポリマーが、ポリスチレン含量が３８〜４８質量％であるポリスチレン−ポリ（エチレン−ブチレン）−ポリスチレントリブロックコポリマー（ＨＢＣ２ｅ）を含む実施形態１〜４のいずれかの組成物。
【００５３】
実施形態１０：
第１の水素化ブロックコポリマーの質量平均分子量が５０，０００〜２００，０００ａｍｕである実施形態１〜９のいずれかの組成物。
【００５４】
実施形態１１：
第１の水素化ブロックコポリマーが、ポリスチレン含量が５０〜７５質量％であるポリスチレン−ポリ（エチレン−ブチレン）−ポリスチレントリブロックコポリマーを１０〜２０質量％含み、５０，０００〜１００，０００ａｍｕの質量平均分子量を有する実施形態１〜９のいずれかの組成物。
【００５５】
実施形態１２：
溶融混合した成分は、エチレン性不飽和ゴムを０〜１質量％含む実施形態１〜１１のいずれかの組成物。
【００５６】
実施形態１３：
溶融混合した成分は、ホモポリスチレンを０〜２質量％含む実施形態１〜１２のいずれかの組成物。
【００５７】
実施形態１４：
溶融混合した成分は、アルケニル芳香族モノマーと共役ジエンとのラジアルブロックコポリマーを０〜１質量％含む実施形態１〜１３のいずれかの組成物。
【００５８】
実施形態１５：
溶融混合した成分は、質量平均分子量が２００，０００ａｍｕを超えるポリスチレン−ポリ（エチレン−ブチレン）−ポリスチレントリブロックコポリマーを０〜１質量％含む実施形態１〜１４のいずれかの組成物。
【００５９】
実施形態１６：
溶融混合した成分は、脂肪族炭化水素樹脂、水素化脂肪族炭化水素樹脂、脂肪族／芳香族炭化水素樹脂、水素化脂肪族／芳香族炭化水素樹脂、脂環式炭化水素樹脂、水素化脂環式樹脂、脂環式／芳香族炭化水素樹脂、水素化脂環式／芳香族炭化水素樹脂、水素化芳香族炭化水素樹脂、テルペン樹脂、水素化テルペン樹脂、テルペン−フェノール樹脂、ロジン、水素化ロジン、ロジンエステル、水素化ロジンエステル、またはこれらの組み合わせを含む炭化水素樹脂を０〜１質量％含む実施形態１〜１５のいずれかの組成物。
【００６０】
実施形態１７：
溶融混合した成分は、有機リン酸エステルを０〜１質量％含む実施形態１〜１７のいずれかの組成物。
【００６１】
実施形態１８：
ポリ（フェニレンエーテル）が、クロロホルム中２５℃で測定した固有粘度が０．３〜０．６ｄＬ／ｇであるポリ（２，６−ジメチル−１，４−フェニレンエーテル）を含み；第１の水素化ブロックコポリマーのポリスチレン含量が６０〜７５質量％であり、質量平均分子量が５０，０００〜１００，０００ａｍｕであり；第２の水素化ブロックコポリマーが、ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマーを含み、第１の水素化ブロックコポリマーと第２の水素化ブロックコポリマーが５：１〜１４：１の質量比で存在し；溶融混合した成分が、さらに、ベンゾインを含み；溶融混合した成分はポリ（フェニレンエーテル）を７５〜８５質量％と、第１の水素化ブロックコポリマーを１０〜２０質量％と、第２の水素化ブロックコポリマーを１〜５質量％と、ベンゾインを０．３〜０．６質量％と、を含む実施形態１の組成物。
【００６２】
実施形態１８ａ：
クロロホルム中２５℃で測定した固有粘度が０．３〜０．６ｄＬ／ｇであるポリ（２，６−ジメチル−１，４−フェニレンエーテル）を７５〜８５質量％と；ポリスチレン含量が６０〜７５質量％であり、質量平均分子量が５０，０００〜１００，０００ａｍｕであるポリスチレン−ポリ（エチレン−ブチレン）−ポリスチレントリブロックコポリマーを１０〜２０質量％と；ポリスチレン含量が５０〜６５質量％であり、質量平均分子量が２００，０００〜４００，０００ａｍｕであるポリスチレン−ポリ（エチレン−ブチレン−スチレン）−ポリスチレントリブロックコポリマーを１〜５質量％と、ベンゾインを０．３〜６質量％と、を含む成分を溶融混合した生成物を含み、第１の水素化ブロックコポリマーと第２の水素化ブロックコポリマーが５：１〜１４：１の質量比で存在する組成物。
【００６３】
実施形態１９：
実施形態１〜１８および１８ａのいずれかの組成物を含む物品。
【００６４】
実施形態２０：
冷却貯蔵用の容器である実施形態１９の物品。
【００６５】
本明細書において開示されるすべての範囲は端点を含み、端点はそれぞれ独立して組み合わせ可能である。本明細書において開示されるそれぞれの範囲は、開示された範囲内にある任意の点又はサブ範囲の開示を構成する。
【００６６】
本発明を、以下の非限定的な実施例によって、さらに説明する。
【実施例】
【００６７】
材料および方法
表１は、下記の実施例で使用した材料を要約する。
【表１】
0006285041.tif 000003
0006285041.tif 000004
【００６８】
組成物を、二軸スクリュー押出機で、直径３０ｍｍのスクリューを３００ｒｐｍ、約１９ｋｇ／ｈのスループットで運転して配合した。すべての成分を、押出機の供給口に添加する前に、乾燥混合した。押出機を、供給口からダイスまで２４０／２７０／２９０／２９０／２９０／２９０℃の温度区域で運転した。射出成形に使用する前に、押出成形物を水冷し、ペレット化し、真空オーブン中にて１００℃で２時間乾燥した。
【００６９】
試験試料を、１２０Ｔ  Ｖａｎ  Ｄｏｒｎ成形機で、バレル設定点３１６℃（６００°Ｆ）、射出速度５．０８ｃｍ／ｓ（２ｉｎ／ｓ）で射出成形した。
【００７０】
特性を、ＡＳＴＭプロトコルに準拠して求めた。具体的には、ノッチ付きアイゾッド衝撃強度値（Ｊ／ｍの単位で表される）を、ＡＳＴＭ  Ｄ  ２５６−１０に準拠し、２３℃で、振り子エネルギー２Ｊで求め；組成物当たり５個の試料の値を平均した。破壊多軸衝撃エネルギー値（Ｊの単位で表される）を、ＡＳＴＭ  Ｄ  ３７６３−１０に準拠し、２３℃および−２０℃で、試験速度３．３ｍ／ｓ、試料厚さ３．１７５ｍｍで求め；組成物当たり５〜１０個の試料の値を平均した。熱撓み温度値（℃で表される）を、ＡＳＴＭ  Ｄ  ６４８−０７に準拠し、荷重１．８２ＭＰａ、試料厚さ３．１７５ｍｍで求め；組成物当たり３個の試料の値を平均した。メルトボリュームフローレート値（ｃｍ３／１０分で表される）を、ＡＳＴＭ  Ｄ  １２３８−１０に準拠し、３００℃、５ｋｇ荷重で求め；組成物当たり１個の試料の５つの測定値を平均した。
【００７１】
相関ヘイズ値（％の単位で表される）、透過率値（％の単位で表される）、および黄色度値（単位なし）を、３．１７５ｍｍ（０．１２５ｉｎ）厚さのＡＳＴＭ  ダイナタップディスクで求め、Ｇｒｅｔａｇ  Ｍａｃｂｅｔｈ  Ｃｏｌｏｒ−Ｅｙｅ（商標）７０００Ａ分光光度計で測定した。透過率値は、１９３１  ＣＩＥ  ＸＹＺ色空間でのＹ三刺激値に対応する。
【００７２】
実施例１〜３、比較実施例１〜３
これらの実施例は、ベンゾイン濃度の変化、並びに第１の水素化ブロックコポリマー（概してＨＢＣ１、具体的にはＳ（ＥＢ）Ｓ  Ｈ１０４３）とタイプ（ｅ）の第２の水素化ブロックコポリマー（概してＨＢＣ２ｅ、具体的にはＳ（ＥＢ）Ｓ  Ｈ１０５１）との組み合わせの存在および非存在を例証する。結果を表２に要約し、ここで、「ＨＢＣ１：ＨＢＣ２」は、第１の水素化ブロックコポリマーと第２の水素化ブロックコポリマーとの質量比である。結果は、ＨＢＣ１およびＨＢＣ２を欠く比較実施例１〜３では、それぞれ低温衝撃強度が不十分であり、−２０°Ｃ破壊多軸衝撃エネルギー値が２０Ｊ未満であったことを示す。また、比較実施例１では、透過率が不十分であり、６０％未満の値であった。ベンゾインとＨＢＣ１とＨＢＣ２ｅとを含有する実施例１および２は、２０％以下の相関ヘイズ値、少なくとも６０％の透過率値、および少なくとも２０Ｊの−２０℃破壊多軸衝撃エネルギー値の望ましい組み合わせを示した。実施例３は、相関ヘイズおよび−２０℃破壊多軸衝撃エネルギーについての基準を満たし、透過率についての基準を満足するのに極めて近かった（５９．５％対６０％）。
【表２】
0006285041.tif 000005
【００７３】
実施例４〜８、比較実施例４
これらの実施例は、３種の異なる耐衝撃性改良剤とのベンゾイン濃度の影響を例証する。表３において、「ｎ／ａ」は、２３℃破壊多軸衝撃エネルギーの値が低いことから、−２０℃破壊多軸衝撃エネルギーを測定しなかったことを意味する。結果を表３に要約する。結果は、１２質量％のＨＢＣ２ｅ  Ｓ（ＥＢ）Ｓ  Ｈ１０５１と０．８質量％のベンゾインとの組み合わせを有する比較実施例４は、２０Ｊ未満の−２０℃破壊多軸衝撃エネルギー値を示したことを示す。残りの組成物である実施例４〜８は、それぞれ、２０％以下のヘイズ値、少なくとも６０％の透過率値、および少なくとも２０Ｊの−２０℃破壊多軸衝撃エネルギー値の望ましい組み合わせ示した。
【表３】
0006285041.tif 000006
【００７４】
実施例９および１０、比較実施例５
これらの実施例は、Ｓ（ＥＢ）Ｓ  Ｈ１０４３含量の効果を例証する。結果を表４に要約する。結果は、ＨＢＣ１を有さない比較実施例５が、高レベルのヘイズおよび低レベルの透過率示したことを示す。これに対して、それぞれ５および１０質量％のＨＢＣ１Ｓ（ＥＢ）Ｓ  Ｈ１０４３を有する実施例９および１０は、２０％以下の相関ヘイズ値、少なくとも６０％の透過率値、および少なくとも２０Ｊの−２０℃破壊多軸衝撃エネルギー値の望ましい組み合わせを示した。
【表４】
0006285041.tif 000007
【００７５】
実施例１１〜２０、比較実施例６および７
これらの実施例は、ＨＢＣ１およびＨＢＣ２ｅの含量および比率を変動させた影響を例証する。実施例１１と１２が再現であり、同様に、実施例１３と１４、実施例１５と１６、並びに実施例１７と１８も再現であることに留意されたい。結果を表５に要約する。結果は、ＨＢＣ１およびＨＢＣ２ｅ含量の合計が少なくとも６％であり、ＨＢＣ１とＨＢＣ２ｅとの質量比が０．０５：１〜０．８：１であった組成物が、２０％以下の相関ヘイズ値、少なくとも６０％の透過率値、および少なくとも２０Ｊの−２０℃破壊多軸衝撃エネルギー値の望ましい組み合わせを示したことを示す。二重の実施例１３および１４は、実施例１４がすべて特性基準を満たしたが、実施例１３が−２０℃破壊多軸エネルギーにおいてわずかに不十分であったという点で、処方の間隔の境界に近い。
【表５−１】
0006285041.tif 000008
【表５−２】
0006285041.tif 000009
【表５−３】
0006285041.tif 000010
【００７６】
実施例２１および２２、比較実施例８〜１０
これらの実施例は、ＨＢＣ１含量およびＨＢＣ１とＨＢＣ２ｅとの質量比の影響を例証する。実施例２２は実施例４と同じである。結果を表６に要約する。結果は、ＨＢＣ１とＨＢＣ２ｅとの質量比が１．１：１を超え、ＨＢＣ１およびＨＢＣ２ｅの合計量が４６質量％未満であった組成物が、２０％以下の相関ヘイズ値、少なくとも６０％の透過率値、および少なくとも２０Ｊの−２０℃破壊多軸衝撃エネルギー値の望ましい組み合わせを示したことを示す。
【表６】
0006285041.tif 000011
【００７７】
実施例２３および２４、比較実施例１１〜１４
これらの実施例は、ポリ（フェニレンエーテル）の固有粘度、ＨＢＣ１含量、ＨＢＣ２ｄ含量、およびＨＢＣ１とＨＢＣ２ｄとの比の影響を例証する。結果を表６に要約する。結果は、ＨＢＣ１とＨＢＣ２との質量比が１．９：１を超える組成物が、２０％以下の相関ヘイズ値、少なくとも６０％の透過率値、および少なくとも２０Ｊの−２０℃破壊多軸衝撃エネルギー値の望ましい組み合わせを示したことを示す。これより質量比が低いと、ヘイズ値および透過率値が望ましくない（比較実施例１１〜１４）。０．４０〜０．４６ｄＬ／ｇのポリ（フェニレンエーテル）の固有粘度の変化は、光学的特性および延性特性にほとんど影響しない（比較実施例１１および１２）。
【表７】
0006285041.tif 000012
【００７８】
実施例２５〜２７、比較実施例１５および１６
これらの実施例は、さらに、ＨＢＣ１含量、ＨＢＣ２ｄ含量、およびＨＢＣ１：ＨＢＣ２ｄの比の影響を例証する。結果を表８に要約する。結果は、ＨＢＣ１とＨＢＣ２ｄとの質量比が１．２５：１超および１０：１未満であった組成物が、２０％以下の相関ヘイズ値、少なくとも６０％の透過率値、および少なくとも２０Ｊの−２０℃破壊多軸衝撃エネルギー値の望ましい組み合わせを示したことを示す。質量比がそれより高いと、低温衝撃強度が不適切であり（比較実施例１６）、質量比がそれより低いと、ヘイズ値および透過率値が望ましくない（比較実施例１５）。
【表８】
0006285041.tif 000013
【００７９】
実施例２８、比較実施例１７〜２１
これらの実施例は、ＨＢＣ１含量、ＨＢＣ２ｄ含量、およびＨＢＣ１とＨＢＣ２ｄとの比率の影響を例証する。結果を表９に要約する。結果は、ＨＢＣ１とＨＢＣ２ｄとの質量比が１．９：１超および５：１未満であった組成物が、２０％以下の相関ヘイズ値、少なくとも６０％の透過率値、および少なくとも２０Ｊの−２０℃破壊多軸衝撃エネルギー値の望ましい組み合わせを示したことを示す。
【表９】
0006285041.tif 000014
【００８０】
実施例２９〜３１、比較実施例２２および２３
これらの実施例は、さらに、ＨＢＣ１含量、ＨＢＣ２ｄ含量、およびＨＢＣ１とＨＢＣ２ｄとの比率の影響を例証する。結果を表１０に要約する。結果は、ＨＢＣ１とＨＢＣ２ｄとの質量比が１．２５：１超および１０：１未満であった組成物が、２０％以下の相関ヘイズ値、少なくとも６０％の透過率値、および少なくとも２０Ｊの−２０℃破壊多軸衝撃エネルギー値の望ましい組み合わせを示したことを示す。それより質量比が低いと、ヘイズ値および透過率値が望ましくない（比較実施例２２）。質量比がそれより高いと、低温衝撃強度が不適切である（比較実施例２４）。
【表１０】
0006285041.tif 000015
【００８１】
比較実施例２４〜２８
これらの実施例は、質量平均分子量が２００，０００ａｍｕを超える水素化ポリスチレン−ポリ（エチレン−ブチレン）−ポリスチレン（すなわち、ＨＢＣ２の範囲外の水素化ブロックコポリマー）の影響を例証する。結果を表１１に要約する。結果は、どの試料も、２０％以下の相関ヘイズ値、少なくとも６０％の透過率値、および少なくとも２０Ｊの−２０℃破壊多軸衝撃エネルギー値の望ましい組み合わせを示さなかったことを示す。
【表１１】
0006285041.tif 000016
【００８２】
実施例３２〜３９、比較実施例２９〜３１
これらの実施例は、ＨＢＣ１含量、ＨＢＣ２ａ含量、およびＨＢＣ１とＨＢＣ２ａとの質量比の影響を例証する。実施例３２および３３は再現であり、比較実施例３０および３１も同様である。結果を表１２に要約する。結果は、ＨＢＣ１とＨＢＣ２ａとの質量比が０．７：１超であり、かつ２０：１未満である組成物が、２０％以下の相関ヘイズ値、少なくとも６０％の透過率値、および少なくとも２０Ｊの−２０℃破壊多軸衝撃エネルギー値の望ましい組み合わせを示したことを示す。この比がそれより高いと、低温衝撃強度が不適切であった（比較実施例２９）。この質量比がそれより低いと、ヘイズ値が上昇した（比較実施例３０および３１）。
【表１２−１】
0006285041.tif 000017
【表１２−２】
0006285041.tif 000018
【００８３】
実施例４０〜４５、比較実施例３２〜３６
これらの実施例は、ＨＢＣ１含量、ＨＢＣ２ｃ含量、およびＨＢＣ１とＨＢＣ２ｃとの質量比の影響を例証する。比較実施例３３および３４は再現である。結果を表１３に要約する。結果は、ＨＢＣ２ｃ含量が７質量％未満であり、ＨＢＣ１とＨＢＣ２ｃとの比が２０：１未満であった組成物が、２０％以下の相関ヘイズ値、少なくとも６０％の透過率値、および少なくとも２０Ｊの−２０℃破壊多軸衝撃エネルギー値の望ましい組み合わせを示したことを示す。ＨＢＣ１とＨＢＣ２ｃとの比が２０：１であると、低温衝撃強度が不適切であった（比較実施例３３）。ＨＢＣ２ｃ含量が７質量％であると、ヘイズが上昇し、透過率が不適切であった（比較実施例３４〜３７）。
【表１３−１】
0006285041.tif 000019
【表１３−２】
0006285041.tif 000020
【００８４】
実施例４６〜５０、比較実施例３８
これらの実施例は、ＨＢＣ２ｄ含量およびＨＢＣ２ａ含量の影響を例証する。結果を表１４に要約する。結果は、ＨＢＣ２ｄ  Ｓ（ＥＢ）Ｓ  Ｇ１６５０について、ＨＢＣ２ｄ含量が１２〜２０質量％にわたるすべての試料では、２０％以下の相関ヘイズ値、少なくとも６０％の透過率値、および少なくとも２０Ｊの−２０℃破壊多軸衝撃エネルギー値の望ましい組み合わせが示された。ＨＢＣ２ａ  Ｓ（ＥＢＳ）Ｓ  Ａ１５３５について、ＨＢＣ２ａ含量が２０質量％未満である試料では、２０％以下の相関ヘイズ値、少なくとも６０％の透過率値、および少なくとも２０Ｊの−２０℃破壊多軸衝撃エネルギー値の望ましい組み合わせが示され、２０質量％以上では、ヘイズが上昇した（比較実施例３８）。
【表１４】
0006285041.tif 000021
【００８５】
実施例５１〜６０、比較実施例３９〜４１
これらの実施例は、ＨＢＣ２の種類の影響を例証する。結果を表１５に要約する。実施例５２は実施例１０の再現である。実施例５６は実施例２４と同じである。比較実施例３９は、Ｂａｌｆｏｕｒの米国特許出願公開第２０１２／０３０８７５３号公報の発明を反映したものである。それは、不飽和ゴム（ポリブタジエン）を有するラジアルブロックコポリマーと組み合わせてＨＢＣ１  Ｓ（ＥＢ）Ｓ  Ｈ１０４３を使用する。結果は、（１）先行技術を反映したものである比較実施例３９では、低温延性が不十分であったこと；（２）高分子量のＳ（ＥＢ）Ｓ  Ｇ１６５１を使用する比較実施例４１は、高レベルのヘイズを示したこと；（３）ＨＢＣ含量が１０質量％であり、ＨＢＣ１とＨＢＣ２ｄ（Ｓ（ＥＢ）Ｓ  Ｇ１６５２）との比が５：１である比較実施例４０では、低温延性が不十分であったこと；（４）ＨＢＣ２ｅ  Ｓ（ＥＢ）Ｓ  Ｈ１０５１、ＨＢＣ２ａ  Ｓ（ＥＢＳ）Ｓ  Ａ１５３５、および２．５：１のＨＢＣ１とＨＢＣ２ｄとの比でＨＢＣ２ｄ  Ｓ（ＥＢ）Ｓ  １６５２を使用する実施例５１〜６０は、２０％以下の相関ヘイズ値、少なくとも６０％の透過率値、および少なくとも２０Ｊの−２０℃破壊多軸衝撃エネルギー値の望ましい組み合わせを示したことを示す。
【表１５−１】
0006285041.tif 000022
【表１５−２】
0006285041.tif 000023
【表１５−３】
0006285041.tif 000024
【００８６】
実施例６１、比較実施例４２〜４６
これらの実施例は、ＨＢＣ１含量、ＨＢＣ２ｂ含量、およびＨＢＣ１とＨＢＣ２ｂとの質量比の影響を例証する。結果は、ＨＢＣ１とＨＢＣ２ｂとの質量比が５：１以上である比較実施例４２〜４５は、それぞれ、透過率および−２０℃破壊多軸衝撃エネルギーのいずれかまたは両方で不十分であったことを示す。ＨＢＣ１：ＨＢＣ２ｂの質量比が３．８：１であるが、Ｃ３−Ｃ２４α−ヒドロキシケトン（ベンゾイン）を含まない比較実施例４６は、透過率が不十分であった。ベンゾインを含み、ＨＢＣ１：ＨＢＣ２ｂの質量比が３．８：１である実施例６１は、２０％以下の相関ヘイズ値、少なくとも６０％の透過率値、および少なくとも２０Ｊの−２０℃破壊多軸衝撃エネルギー値の望ましい組み合わせを示した。
【表１６】
0006285041.tif 000025